МАССА ДЛЯ ПРОИЗВОДСТВА КИРПИЧА
MIXTURE FOR MAKING BRICK

Изобретение относится к промышленности строительных материалов и касается составов масс для производства кирпича.
Известна масса для производства кирпича, содержащая, мас.%: глину 65,0-89,0; пегматит (отходы гравитационного обогащения пегматитовых руд) 10,0-30,0 [1].
Задача изобретения состоит в повышении водостойкости и морозостойкости кирпича, полученного из массы.
Технический результат достигается тем, что масса для производства кирпича, содержащая глину, пегматит, дополнительно содержит кремнегель и тальк при следующем соотношении компонентов, мас.%: глина 83,2-83,8; пегматит 5,0-7,0; кремнегель 1,2-1,8; тальк 8,0-10,0.
Составы керамической массы приведены в таблице.
Компоненты
Состав, мас.%
1
2
Глина
83,2
83,8
Пегматит
7,0
5,0
Кремнегель
1,8
1,2
Тальк
8,0
10,0
Морозостойкость (замораживание до - 18°C - оттаивание), циклы
Не менее 50
Не менее 50
2
2
3
2
3
3
2
2
3
2
3
2
2
2
Для приготовления керамической массы могут быть использованы качественные сырьевые компоненты: например, глина Мало-Ступкинского месторождения, характеризующаяся следующим химическим составом, мас.%: SiO 52,0-75,1; AlO 12,67-21,94; FeO 2,7-6,44; CaO 1,76-7,07; MgO 1,08-5,42; SO 0,87; п.п.п. 3,01-4,2; пегматит Чупинского месторождения, включающий, мас.%: SiO 72,88; AlO 15,1; FeO 0,17; CaO 0,87; MgO 0,18; KO 7,1; NaO 3,34; п.п.п. 0,36; тальк, включающий, мас.%: SiO 63,5; MgO 31,7; п.п.п. 4,8; кремнегель, полученный любым способом.
Массу приготавливают следующим образом.
2
Глину сушат и размалывают до порошкообразного состояния. Пегматит и тальк по отдельности размалывают до удельной поверхности 3000-3500 см/г. Все компоненты смешивают. Влажность массы выбирают в пределах 11-13%. Из полученной массы прессуют кирпич, который обжигают при температуре 1000-1010°C.
Источник информации
1. А.с. №631494 СССР, C04B 33/00, 1978.